(57)【特許請求の範囲】
【請求項１】
少なくとも画素電極と陰極と正孔輸送層と有機発光層を含む有機発光媒体層からなり、両電極から有機発光層に電流を流すことにより有機発光層を発光させる有機ＥＬ素子の製造方法であって、
基板上のパターニングされた画素電極の間に絶縁層を形成する工程と、
凸版印刷法により正孔輸送材料を溶媒に溶解または分散させた正孔輸送インキを凸版の凸部から前記絶縁層の間にある画素電極に印刷して正孔輸送層を形成する工程と、
有機発光材料を溶媒に溶解または分散させた有機発光インキを凸版の凸部から前記正孔輸送層上に印刷して有機発光層を形成する工程と、
を有し、
前記正孔輸送インキに、少なくとも３，４−ポリエチレンジオキシチオフェン（ＰＥＤＯＴ）を含み、その溶媒組成が少なくとも１価のアルコールとしてイソプロピルアルコールと２価のアルコールとしてエチレングリコールからなる正孔輸送インキを用い、
前記有機発光層を形成する工程で用いる凸版が水現像タイプの感光性樹脂凸版であり、
前記正孔輸送インキは、正孔輸送インキに占める１価および２価のアルコールの重量分率の合計が５％〜５０％である
ことを特徴とする有機ＥＬ素子の製造方法。
【請求項２】
前記正孔輸送インキは、正孔輸送インキ中の１価及び２価のアルコールの沸点がそれぞれ２００°Ｃ以下であることを特徴とする請求項１記載の有機ＥＬ素子の製造方法。
【請求項３】
前記正孔輸送インキは、凸版表面と正孔輸送インキとの接触角が１５〜４５°であることを特徴とする請求項１または２記載の有機ＥＬ素子の製造方法。
【発明の詳細な説明】
【技術分野】
【０００１】
本発明は、有機発光層が高分子材料からなる有機ＥＬディスプレイパネル等に用いられる有機ＥＬ素子の製造方法に関し、特に有機発光層を印刷法によって形成する有機ＥＬ素子で、ムラや欠陥の無い表示品位のすぐれた有機ＥＬ素子を作製する方法に関する。
【背景技術】
【０００２】
有機ＥＬ素子は、二つの対向する電極の間に有機発光材料からなる有機発光層が形成され、有機発光層に電流を流すことで発光させるものであるが、効率よく発光させるには有機発光層の膜厚が重要であり、１００ｎｍ程度の薄膜にする必要がある。さらに、これをディスプレイパネル化するには高精細にパターニングする必要がある。
【０００３】
有機発光層を形成する有機発光材料には、低分子材料と高分子材料が有り、一般に低分子材料は真空蒸着法等により薄膜形成し、このときに微細パターンのマスクを用いてパターニングするが、この方法では基板が大型化すればするほどパターニング精度が出にくいという問題がある。また、真空中で成膜するためにスループットが悪いという問題がある。
【０００４】
そこで、最近では高分子材料を溶剤に溶かして塗工液にし、これをウェットコーティング法で薄膜形成する方法が試みられるようになってきている。高分子材料の塗液を用いてウェットコーティング法で有機発光層を含む有機発光媒体層を形成する場合の層構成は、陽極側から正孔輸送層、有機発光層と積層する二層構成が一般的である。このとき、有機発光層はカラーパネル化するために赤（Ｒ）、緑（Ｇ）、青（Ｂ）のそれぞれの発光色をもつ有機発光材料を溶剤中に溶解または安定して分散してなる有機発光インキを用いて塗り分ける必要がある（例えば特許文献１参照）。
【０００５】
一方、正孔輸送層はパターニングせずに、有機ＥＬディスプレイパネルの画像形成に関わる部分全体に全面塗布いわゆるベタ塗りする方法が一般的であり、スピンコート法やダイコート法といったコーティング法を用いて形成されてきた。これは、正孔輸送層の膜厚は一般に１００ｎｍ以下の薄膜であり、層の横方向へ流れる電流よりも厚み方向へ流れる電流のほうが圧倒的に流れやすく、よって電極がパターニングされていれば、電流の画素の外へのリークは非常に少ないといわれていたためである。
【特許文献１】特開２００１−９３６６８公報
【発明の開示】
【発明が解決しようとする課題】
【０００６】
ところで、本願発明者等は、ガラス基板上に陽極である画素電極をパターン形成し、画素電極間に絶縁層をパターン形成し、正孔輸送層を有機ＥＬ素子有効面内に全面塗布し、有機発光層をパターン形成し、陰極層をパターン形成したパッシブマトリックスタイプの有機ＥＬ素子において、パターン化された電極間に流れる電流がリークし、発光効率だけでなく、コントラストが低下していることを確認した。
したがって、正孔輸送層を画素電極上にのみにパターン形成し、絶縁層上には正孔輸送層を設けないようにする必要があった。
【０００７】
しかしながら、正孔輸送層を形成する正孔輸送材料は（３、４−ポリエチレンジオキシチオフェン）（ＰＥＤＯＴ）といった高分子材料からなるため、この正孔輸送材料を溶媒に溶解または安定して分散させ正孔輸送インキとするには、高分子材料の溶解性の問題と、薄膜を作る必要性の両方の問題から濃度を２％前後と低くする必要がある。
そして、濃度が２％前後の低粘度の正孔輸送インキをパターン印刷する際には、インキの広がりを防止するため隔壁が必要となる。これは、画素電極間にある絶縁層の高さを大きくし、隔壁として使用することで解決される。また、絶縁層で仕切られた画素電極内に正孔輸送インキを転写させる方法としては、インクジェット法や凸版印刷法による印刷法式が考えられる。なお、他の印刷法式としてはグラビア印刷法が考えられるが、凹凸のある被服物に対して印刷するには不向きである。
【０００８】
しかし、インクジェット法ではインクジェットノズルから有機発光インキを被印刷部位に複数回滴下する方式であり、ノズルと被印刷基板に距離があり、インキは自身の重力でのみ隔壁内の被印刷部位に広がる。したがって、インクジェット法では絶縁層に囲まれた被印刷部位全てにインキを転写することが難しく、特に画素電極の縁部においては印刷抜けが発生しやすいという問題がある。
また、インクジェット法において印刷抜けが発生しないようにする方法も考案されているが、そのためには十分にインクを開口部に盛る必要があるため、隔壁よりインクがあふれ出すことを防ぐために隔壁に撥水処理をする必要があり、その分、工程が増えてしまうという問題点がある。さらに、撥水性のある隔壁に滴下されたインクは山盛り状態になるが、このことは画素内の膜厚均一性が悪いことにつながるため、ディスプレイパネルの均一性や安定性の面で問題がある。
【０００９】
一方、凸版印刷法においては凸版の凸部を被印刷部位に押し付けるため、版による押し付けと隔壁により形成された空間を凸版が埋めることにより、インキは隔壁で囲まれた画素内を横方向に強く押し広げられる。したがって、画素電極の縁部における印刷抜けが発生しにくい。また、凸版印刷は簡便であり、インクジェット方式等と比較してスループットがよいという長所を有する。したがって、正孔輸送インキから正孔輸送層を形成するに当り、凸版印刷法は好適である。
しかし、凸版印刷法で欠陥やムラの無い均一な正孔輸送層を形成して良好な有機ＥＬディスプレイを得るためには、インキの適切な転写条件を維持できる範囲が印刷パターン毎に変化するため、印刷パターンが変わるごとに毎回十分な条件だしが必要となるという問題があった。
【００１０】
そこで本発明は、有機ＥＬ素子においてパターニングされた画素電極上にのみに正孔輸送層を容易にかつ安定に形成する方法を提供し、リーク電流による発光効率の低下がなく、均一性が良くムラや欠陥の無い表示品位の優れた有機ＥＬ素子の製造方法を提供することを目的とする。
【課題を解決するための手段】
【００１１】
上述の目的を達成するため、本発明の有機ＥＬ素子の製造方法は、少なくとも画素電極と陰極と正孔輸送層と有機発光層を含む有機発光媒体層からなり、両電極から有機発光層に電流を流すことにより有機発光層を発光させる有機ＥＬ素子の製造方法であって、基板上のパターニングされた画素電極の間に絶縁層を形成する工程と、凸版印刷法により正孔輸送材料を溶媒に溶解または分散させた正孔輸送インキを凸版の凸部から前記絶縁層の間にある画素電極に印刷して正孔輸送層を形成する工程とを有し、前記正孔輸送インキに、少なくとも３，４−ポリエチレンジオキシチオフェン（ＰＥＤＯＴ）を含み、その溶媒組成が少なくとも１価のアルコールと２価のアルコールからなる正孔輸送インキを用いることを特徴とする。
【００１２】
なお、一般に凸版印刷法とは広義には画線部が凸形状をしている版すなわち凸版を用いる全ての印刷法を言うが、本発明で述べる凸版印刷法とはゴム版または樹脂版からなる凸版を用いる印刷方式を示すこととする。又、印刷業界ではゴム凸版を用いるものをフレキソ印刷といい、樹脂凸版を用いるものを樹脂凸版印刷と区別して呼んでいるが、本発明では両者を特に区別せず、凸版印刷法と呼ぶこととする。凸版印刷方式で用いられるゴム版や樹脂版は、現在は感光性のゴム版や樹脂版が主に用いられているが、凸版の材質も多様化し、感光性ゴム版と感光性樹脂版の区別も不明確になってきており、本発明ではこの区別も特に設けず、両者とも感光性樹脂凸版と呼ぶことにする。
【発明の効果】
【００１３】
本発明の有機ＥＬ素子の製造方法によれば、凸版印刷法により正孔輸送材料を溶媒に溶解または安定に分散させた正孔輸送インキを凸版の凸部から絶縁層の間にある画素電極に転写、印刷し、有機発光層を形成することによって、絶縁層で仕切られた電極内全面に正孔輸送層が転写され、かつ絶縁層上に正孔輸送層のない正孔輸送層のパターンを得ることができ、正孔輸送層において、リーク電流による発光効率の低下がなく、均一性が良くムラや欠陥の無い表示品位の優れた有機ＥＬ素子を得ることができる効果がある。
【発明を実施するための最良の形態】
【００１４】
以下、本発明の実施の形態を、パッシブマトリックスタイプの有機ＥＬディスプレイパネルに適用した例について説明する。有機ＥＬ素子の駆動方法としては、パッシブマトリックスタイプとアクティブマトリックスタイプがあるが、本発明の有機ＥＬ素子はパッシブマトリックス方式の有機ＥＬ素子、アクティブマトリックス方式の有機ＥＬ素子のどちらにも適用可能である。
パッシブマトリックス方式とはストライプ状の電極を直交させるように対向させ、その交点を発光させる方式であるのに対し、アクティブマトリックス方式は画素毎にトランジスタを形成した、いわゆる薄膜トランジスタ（ＴＦＴ）基板を用いることにより、画素毎に独立して発光する方式である。
【００１５】
図１は本発明の実施の形態による有機ＥＬディスプレイパネルの構造を示す断面図である。
この有機ＥＬディスプレイパネルにおける有機ＥＬ素子は基板上に形成される。この有機ＥＬディスプレイパネルが基板側から光を取り出すポトムエミッション方式の有機ＥＬ素子とする場合には、基板として透明なものを使用する必要があるが、基板と反対側から光を取り出すトップエミッション方式の場合は、基板は透光性を有する必要はない。
また、基板１としては、ガラス基板やプラスチック製のフィルムまたはシートを用いることができる。プラスチック製のフィルムを用いれば、巻取りにより高分子ＥＬ素子の製造が可能となり、安価にディスプレイパネルを提供できる。また、その場合のプラスチックとしては、例えば、ポリエチレンテレフタレート、ポリプロピレン、シクロオレフィンポリマー、ポリアミド、ポリエーテルスルホン、ポリメタクリル酸メチル、ポリカーボネート等を用いることができる。また、これらのフィルムは水蒸気バリア性、酸素バリア性を示す酸化ケイ素といった金属酸化物、窒化ケイ素といった酸化窒化物やポリ塩化ビニリデン、ポリ塩化ビニル、エチレン−酢酸ビニル共重合体鹸化物からなるバリア層が必要に応じて設けられる。
【００１６】
また、基板１の上には陽極としてパターニングされた画素電極２が設けられる。画素電極２の材料としては、ＩＴＯ（インジウム錫複合酸化物）、ＩＺＯ（インジウム亜鉛複合酸化物）、酸化錫、酸化亜鉛、酸化インジウム、酸化アルミニウム複合酸化物等の透明電極材料が使用できる。なお、低抵抗であること、耐溶剤性があること、透明性があることなどからＩＴＯが好ましい。ＩＴＯはスパッタ法により基板上に形成され、フォトリソグラフィ法によりパターニングされ、ライン状の画素電極２となる。
そして、このライン状の画素電極２を形成後、隣接する画素電極の間に感光性材料を用いて、フォトリソ法により絶縁層３が形成される。
【００１７】
本実施の形態における絶縁層３は、厚みが０．５μｍから５．０μｍの範囲にあることが望ましい。絶縁層を隣接する画素電極間に設けることによって、各画素電極上に印刷された正孔輸送インキの広がりを抑え、ディスプレイ化した際に正孔輸送層が絶縁層上にあることによるリーク電流の発生を防ぐことができる。絶縁層が低すぎるとインキの広がりを防止できずに絶縁層上に正孔輸送層を形成されることとなる。
【００１８】
また、例えばパッシブマトリックスタイプの有機ＥＬディスプレイパネルにおいて、画素電極の間に絶縁層を設けた場合、絶縁層に直交して陰極層を形成することになる。このように絶縁層をまたぐ形で陰極層を形成する場合、絶縁層が高すぎると陰極層の断線が起こってしまい表示不良となる。絶縁層の高さが５．０μｍを超えると陰極の断線がおきやすくなってしまう。
【００１９】
また、絶縁層を形成する感光性材料としてはポジ型レジスト、ネガ型レジストのどちらであってもよく、市販のもので構わないが、絶縁性を有する必要がある。隔壁が十分な絶縁性を有さない場合には隔壁を通じて隣り合う画素電極に電流が流れてしまい表示不良が発生してしまう。具体的にはポリイミド系、アクリル樹脂系、ノボラック樹脂系、フルオレン系といったものが挙げられるがこれに限定するものではない。また、有機ＥＬ素子の表示品位を上げる目的で、光遮光性の材料を感光性材料に含有させても良い。
【００２０】
また、絶縁層３を形成する感光性樹脂はスピンコーター、バーコーター、ロールコーター、ダイコーター、グラビアコーター等の塗布方法を用いて塗布され、フォトリソ法によりパターニングされる。また感光性樹脂を用いずにグラビアオフセット印刷法、反転印刷法、フレキソ印刷法等を用いて絶縁層を形成してもよい。
【００２１】
以上のようにして絶縁層３を形成した後、正孔輸送層４を形成する。本実施の形態では、正孔輸送層４を形成する正孔輸送材料として、ポリ（３，４−エチレンジオキシチオフェン）（ＰＥＤＯＴ）を用いている。この材料は溶媒に溶解または分散させ、正孔輸送材料インキとなり、本発明の凸版印刷方法を用いて形成される。なお、形成される正孔輸送層の体積低効率は発光効率の点から１ｘ１０６  Ω・ｃｍ以下のものが好ましい。
【００２２】
また、正孔輸送材料を溶解または分散させる溶媒としては、例えば、トルエン、キシレン、アセトン、メチルエチルケトン、メチルイソブチルケトン、シクロヘキサノン、メタノール、エタノール、イソプロパノール、エチレングリコール、プロピレングリコール、ポリエチレングリコール、グリセリン、酢酸エチル、酢酸ブチル、酢酸イソプロピル、水等から構成される混合溶媒などが上げられるが、本発明では少なくとも１価及び２価のアルコールを含む混合溶媒であることが好ましい。
【００２３】
ここで１価のアルコールは正孔輸送インキの表面張力を下げ、基板への濡れ性向上の効果があり適切なインキ転写のために必要不可欠である。この効果を得るためには正孔輸送インキとしての安定性が保持できることが重要であるが、特にメタノール、エタノール、イソプロピルアルコールはＰＥＤＯＴ水溶液中に添加しもて不安定になりにくく、良好である。１価のアルコールは１種類だけを用いてもよいし、複数を混合して用いても構わない。
【００２４】
一方、２価のアルコールはインキの乾燥を遅くしレベリング性を向上させるために添加することが望ましく特にエチレングリコール、プロピレングリコール等が好ましい。特に、１価のアルコールを添加しただけの場合は正孔輸送インキの乾燥スピードが早くなり、印刷パターンが版上で乾燥してしまい基板に転写できなくなるといった問題があるため、２価のアルコールの添加は印刷マージンを広げるためにも必要不可欠である。２価のアルコールについても１種類だけを用いてもよいし、複数種類を混合して用いてもかまわない。
【００２５】
ここで１価及び２価のアルコールの少なくとも両方が必要である理由としては、１価のアルコールだけでは正孔輸送層インキの蒸発速度が速くなりすぎるため、印刷マージンが狭くなり好ましくなく、２価のアルコールだけでは正孔輸送インキの表面張力が十分に下げることができず、よって基板への濡れ性が不十分となり、ハジキやムラが発生するためであり、１価及び２価のアルコールをバランスよく配合することが好ましい。
【００２６】
つまり、正孔輸送インキ中の１価及び２価のアルコールの重量分率の合計は５％〜５０％であることが好ましい。アルコールが５０％以上ではＰＥＤＯＴを含む正孔輸送インキが不安定となるためである。
このとき、１価と２価のアルコールの比率は正孔輸送インキの安定性を損なわない範囲で印刷条件に合わせて５％〜５０％の間で任意に設定することができる。また、５％未満では印刷に十分な乾燥マージンを得ることができないため好ましくない。
【００２７】
また、正孔輸送インキの溶媒である１価及び２価アルコールの沸点は、それぞれ２００°Ｃ以下であることが好ましい。２００°Ｃ以上であると、正孔輸送層形成のための焼成時に溶媒が十分揮発せず、残留溶媒が多くなってしまい、正孔輸送層の安定性を損なう恐れがあるためである。なお、溶媒を完全に蒸発させるために２００°Ｃ以上で焼成することは正孔輸送層の熱劣化が顕著になってくるため好ましくない。
また、正孔輸送インキには必要に応じて、界面活性剤、酸化防止剤、粘度調整剤、紫外線吸収剤等が添加されても良い。
【００２８】
また、ムラや欠陥の無い良好なパターン形状を全面にわたって得るためには、樹脂凸版と正孔輸送インキとの相性が非常に重要である。つまり、樹脂凸版表面での正孔輸送インキの接触角が１５°以上４５°以下であることが好ましい。接触角が１５°未満であると、版表面での塗れ性が良くなりすぎ、樹脂凸版の凸部に転写のために形成されたインキ層が凹部に流出したりするため、良好なパターン形状が得られなくなる。
また、接触角が４５°より大きい場合では、アニロックスロールから樹脂凸版の凸部にインキが転写されなかったり、また転写されても十分凸版上でインキがレベリングしないため、転写後の基板にはアニロックスロールの線数に由来する形でモアレが発生したりするため、好ましくない。
【００２９】
上記のような正孔輸送層インキの組成としては、上述の正孔輸送インキの組成の中で調整することが可能であるが、選定する樹脂凸版の種類によっても変化するため適切な組成を選択することが重要である。
【００３０】
図２は正孔輸送材料からなる正孔輸送インキを、画素電極、絶縁層が形成された被印刷基板上にパターン印刷する際の凸版印刷装置の概略を示している。
図示のように、本製造装置は、インクタンク１０と、インキチャンバー１２と、アニロックスロール１４と、凸版が設けられた版１６がマウントされた版胴１８を有している。インクタンク１０には溶媒で希釈された正孔輸送インキが収容されており、インキチャンバー１２にはインクタンク１０より正孔輸送インキが送り込まれるようになっている。アニロックスロール１４はインキチャンバー１２のインキ供給部に対して回転可能に支持されている。
【００３１】
そして、アニロックスロール１４の回転に伴い、アニロックスロール表面に供給された正孔輸送インキのインキ層１４ａは均一な膜厚に形成される。このインキ層はアニロックスロールに近接して回転駆動される版胴１８にマウントされた版１６の凸部に転移する。
平台２０には、透明電極および絶縁層が形成された被印刷基板２４が版１６の凸部による印刷位置にまで図示していない搬送手段によって搬送されるようになっている。そして、版１６の凸部にあるインキは被印刷基板２４に対して印刷され、必要に応じて乾燥工程を経て被印刷基板上に正孔輸送層が形成される。
【００３２】
なお、今回凸版に使用した感光性樹脂凸版は水現像タイプのものを使用した。感光性樹脂版には、露光した樹脂版を現像する際に用いる現像液が有機溶剤である溶剤現像タイプのものと現像液が水である水現像タイプのものがある。溶剤現像タイプのものは水系のインキに耐性を示し、水現像タイプのものは有機溶剤系のインキに耐性を示す傾向があるが、この限りではなく正孔輸送インキに耐性を持ったものであればいずれの樹脂凸版も用いることができる。
【００３３】
以上のようにして正孔輸送層４を形成した後、有機発光層を形成する。有機発光層は電流を通すことにより発光する層であり、有機発光層を形成する有機発光材料は、例えば、クマリン系、ペリレン系、ピラン系、アンスロン系、ポルフィレン系、キナクリドン系、Ｎ，Ｎ’−ジアルキル置換キナクリドン系、ナフタルイミド系、Ｎ，Ｎ’―ジアリール置換ピロロピロール系、イリジウム錯体系等の発光性色素をポリスチレン、ポリメチルメタクリレート、ポリビニルカルバゾール等の高分子中に分散させたものや、ポリアリーレン系、ポリアリーレンビニレン系やポリフルオレン系の高分子材料が挙げられる。
【００３４】
これらの有機発光材料は溶媒に溶解または安定に分散させ有機発光インキとなる。有機発光材料を溶解または分散する溶媒としては、トルエン、キシレン、アセトン、アニソール、メチルエチルケトン、メチルイソブチルケトン、シクロヘキサノン等の単独またはこれらの混合溶媒が挙げられる。中でも、トルエン、キシレン、アニソールといった芳香族有機溶剤が有機発光材料の溶解性の面から好適である。又、有機発光インキには、必要に応じて、界面活性剤、酸化防止剤、粘度調整剤、紫外線吸収剤等が添加されても良い。
【００３５】
また、有機発光層の形成方法としては、本実施の形態の凸版印刷法の他にインクジェット法や凹版オフセット印刷法、凸版反転オフセット印刷法等によりパターン形成することが可能である。なお、本発明の凸版印刷法を用いる場合は、有機発光インキに適した樹脂凸版を使用することができ、中でも水現像タイプの感光性樹脂凸版が好適である。
【００３６】
以上のようにして有機発光層５を形成した後、陰極層６を画素電極のラインパターンと直交するラインパターンで形成する。陰極層６の材料としては、有機発光層の発光特性に応じたものを使用でき、例えば、リチウム、マグネシウム、カルシウム、イッテルビウム、アルミニウムなどの金属単体やこれらと金、銀などの安定な金属との合金などが挙げられる。また、インジウム、亜鉛、錫などの導電性酸化物を用いることもできる。陰極層の形成方法としてはマスクを用いた真空蒸着法による形成方法が挙げられる。
【００３７】
なお、本実施の形態による有機ＥＬ素子は、陽極である画素電極と陰極層の間に陽極層側から正孔輸送層と有機発光層を積層した構成であるが、陽極層と陰極層の間において正孔輸送層、有機発光層以外に正孔ブロック層、電子輸送層、電子注入層といった層を必要に応じて選択した積層構造をとることができる。また、これらの層を形成する際にも本実施の形態による形成方法が使用できる。
【００３８】
最後に、これらの有機ＥＬ構成体を、外部の酸素や水分から保護するために、ガラスキャップ７と接着剤８を用いて密閉封止し、有機ＥＬディスプレイパネルを得ることができる。また、基板が可撓性を有する場合は、封止剤と可撓性フィルムを用いて封止を行っても良い。
（実施例１）
【００３９】
次に、本発明の実施例について説明する。
ここでは、以下のような実施例１、２と比較例１、２、３について試作と測定を行った。
まず、体格１．８インチサイズのガラス基板の上にスパッタ法を用いてＩＴＯ（インジウム−錫酸化物）薄膜を形成し、フォトリソ法と酸溶液によるエッチングでＩＴＯ膜をパターニングして画素電極を形成した。画素電極のラインパターンは、線幅１３６μｍ、スペース３０μｍでラインが約３２ｍｍ角の中に１９２ライン形成されるパターンとした。
【００４０】
次に絶縁層を以下のように形成した。画素電極を形成したガラス基板上にアクリル系のフォトレジスト材料を全面スピンコートした。スピンコートの条件を１５０ｒｐｍで５秒間回転させた後５００ｒｐｍで２０秒間回転させて１回コーティングとし、絶縁層の高さを１．５μｍとした。全面に塗布したフォトレジスト材料に対し、フォトリソ法により画素電極の間にラインパターンを有する絶縁層を形成した。
【００４１】
次に、正孔輸送インキとしてＰＥＤＯＴ溶液であるバイトロン（ＢＡＹＴＲＯＮ（Ｒ））ＡＩ−４０８３  ８０重量部、イソプロピルアルコール  １５重量部、エチレングリコール５重量部を混合、調液しインキとした。
このＰＥＤＯＴ水溶液を用いて粘度を測定したところ１２ｍＰａ・ｓであった。このとき凸版表面と正孔輸送インキによる接触角は２５°であった。
上記のインキ及び版を用いて凸版印刷法にて絶縁層間に正孔輸送層を形成した。印刷には１８０線／インチのアニロックスロールを使用し、印刷後、２００°Ｃ３０分大気中で乾燥を行い正孔輸送層を形成した。このときの膜厚は５０ｎｍとなった。形成された正孔輸送層に対し、パターニング状態の確認を行った。
【００４２】
次に、有機発光材料であるポリフェニレンビニレン誘導体を濃度１％になるようにトルエンに溶解させた有機発光インキを用い、絶縁層に挟まれた画素電極の真上にそのラインパターンにあわせて有機発光層を凸版印刷法で印刷を行った。このとき１５０線／インチのアニロックスロール及び水現像タイプの感光性樹脂版を使用した。印刷、乾燥後の有機発光層の膜厚は８０ｎｍとなった。
【００４３】
その上にＣａ、Ａｌからなる陰極層を画素電極のラインパターンと直交するようなラインパターンで抵抗加熱蒸着法によりマスク蒸着して形成した。最後にこれらの有機ＥＬ構成体を、外部の酸素や水分から保護するために、ガラスキャップと接着剤を用いて密閉封止し、有機ＥＬディスプレイパネルを作製した。
このようにして得られた有機ＥＬディスプレイパネルの表示部の周辺部には各画素電極に接続されている陽極側の取り出し電極と、陰極側の取り出し電極があり、これらを電源に接続することにより、この有機ＥＬディスプレイパネルの点灯表示確認を行い、発光状態のチェックを行った。
（実施例２）
【００４４】
次に実施例２として、正孔輸送インキとしてバイトロンＡＩ−４０８３  ６０重量部、エタノール  １０重量部、エチレングリコール３０重量部を混合、調液してインキとし、それ以外は実施例１と同様に作製した。なお実施例２は参考例である。
【００４５】
また、比較例として以下のような条件で作製した。
（比較例１）
まず比較例１として、正孔輸送インキとしてバイトロンＡＩ−４０８３  ７０重量部、メタノール  ３０重量部を混合、調液しインキとし、それ以外は実施例１と同様に作製した。
（比較例２）
次に比較例２として、正孔輸送インキとしてバイトロンＡＩ−４０８３  ４０重量部、イソプロピルアルコール３０重量部、エチレングリコール３０重量部を混合、調液しインキとし、それ以外は実施例１と同様に作製した。
（比較例３）
次に比較例３として、正孔輸送インキとしてバイトロン  ＡＩ−４０８３  ７０重量部、イソプロピルアルコール  ２０重量部、グリセリン  １０重量部  を混合、調液しインキとし。それ以外は実施例１と同様に作製した。
【００４６】
以上のような実施例１、２及び比較例１、２、３での正孔輸送層のラインパターン形状の評価結果と、作製した有機ＥＬディスプレイの表示状態の評価結果を図３に示している。
図示のように、比較例に比べて本発明の実施例で良好な結果が得られることが分かる。
【図面の簡単な説明】
【００４７】
【図１】本発明の実施の形態による有機ＥＬパネルにおける有機ＥＬ素子の構造を示す模式図である。
【図２】本発明の実施の形態における凸版印刷装置の概略を示す模式図である。
【図３】本発明の実施例によって得られる有機ＥＬディスプレイのパターン形状、リーク電流、発光状態の測定結果を比較例と共に対比して示した一覧表である。
【符号の説明】
【００４８】
１……基板、２……画素電極、３……絶縁層、４……正孔輸送層、５……有機発光層、６……陰極層、７……ガラスキャップ、８……接着剤、１０……インクタンク、１２……インキチャンバー、１４……アニロックスロール、１４ａ……インキ層、１６……版、１８……版胴、２０……平台、２４……被印刷基板。
【図１】
0004706845.tif 000002
【図２】
0004706845.tif 000003
【図３】
0004706845.tif 000004